(57)【要約】【課題】高温高湿環境下での圧縮永久歪の優れた画像形成装置部品用高分子材料、この材料を用いた画像形成装置部品及び画像形成装置を提供すること。【解決手段】ポリオールと、ポリイソシアネートと、水と、触媒と、を含む組成物を反応させて得られる画像形成装置部品用高分子材料において、前記触媒を用いたときの、トルエンジイソシアネート（以下ＴＤＩ）とジエチレングリコール（以下ＤＥＧ）の反応速度を定数化した樹脂化定数をＫ１（Ｌ２／ｅｑ・ｍｏｌ・ｈｒ）、ＴＤＩと水（以下Ｈ２Ｏ）の反応速度を定数化した泡化定数をＫ２（Ｌ２／ｅｑ・ｍｏｌ・ｈｒ）とした場合、Ｋ２／Ｋ１×１０が５以下であることを特徴とする画像形成装置部品用高分子材料とする。また、前記画像形成装置部品用高分子材料を用いた画像形成装置部品、及びこの画像形成装置部品を装着した画像形成装置とする。【選択図】    図１
2004292488.tif 000002
【特許請求の範囲】
【請求項１】
ポリオールと、ポリイソシアネートと、水と、触媒と、を含む組成物を反応させて得られる画像形成装置部品用高分子材料において、前記触媒を用いたときの、トルエンジイソシアネート（以下ＴＤＩ）とジエチレングリコール（以下ＤＥＧ）の反応速度を定数化した樹脂化定数をＫ１（Ｌ２／ｅｑ・ｍｏｌ・ｈｒ）、ＴＤＩと水（以下Ｈ２Ｏ）の反応速度を定数化した泡化定数をＫ２（Ｌ２／ｅｑ・ｍｏｌ・ｈｒ）とした場合、Ｋ２／Ｋ１×１０が５以下であることを特徴とする画像形成装置部品用高分子材料。
【請求項２】
前記泡化定数Ｋ２（Ｌ２／ｅｑ・ｍｏｌ・ｈｒ）が５以下であることを特徴とする請求項１記載の画像形成装置部品用高分子材料。
【請求項３】
前記触媒が、下記式（１）、若しくは式（２）で表されるアミンを含有することを特徴とする請求項１または２に記載の画像形成装置部品用高分子材料。
【化１】
2004292488.tif 000006
【請求項４】
前記ポリオールが、ポリエーテルポリオールであることを特徴とする請求項１〜３のいずれかに記載の画像形成装置部品用高分子材料。
【請求項５】
前記ポリイソシアネートが、芳香族ポリイソシアネート、またはその誘導体を含むことを特徴とする請求項１〜４のいずれかに記載の画像形成装置部品用高分子材料。
【請求項６】
前記ポリイソシアネートが、ジフェニルメタンジイソシアネート、その誘導体、ＴＤＩ、その誘導体から選ばれる少なくとも一種である請求項１〜５のいずれかに記載の画像形成装置部品用高分子材料。
【請求項７】
請求項１〜６のいずれかに記載の画像形成装置部品用高分子材料を用いて構成される画像形成装置部品。
【請求項８】
請求項７記載の画像形成装置部品が、帯電ローラ、現像ローラ、トナー供給ローラ、転写ローラである画像形成装置部品。
【請求項９】
請求項７または８に記載の画像形成装置部品を装着してなる画像形成装置。
【発明の詳細な説明】
【０００１】
【発明の属する技術分野】
本発明は、画像形成装置部品用高分子材料、それを用いた画像形成装置部品及び画像形成装置に関する。さらに詳しくは、本発明は、諸特性に優れた電子写真プロセスなどに好適に用いられる画像形成装置部品用高分子材料、それを用いた画像形成装置部品、及び該部品を帯電用部品、現像用部品、トナー供給用部品、転写用部品或いはクリーニング用部品として装着した画像形成装置に関するものである。
【０００２】
【従来の技術】
電子写真技術の進歩に伴い、乾式電子写真装置等の画像形成装置には、帯電用、現像用、転写用、トナー供給用などに供される部品の部材として、画像形成装置部品用高分子材料からなる部材が注目されており、帯電ローラ、現像ローラ、転写ローラ、トナー供給ローラなどの弾性を有するローラ等の形態で用いられる。これらの目的に使用される画像形成装置部品用高分子材料からなる部材には、通常ポリウレタンフォームが用いられている。
【０００３】
前記画像形成装置部品用高分子材料であるポリウレタンフォームを合成するために用いられる触媒として、従来から汎用されているアミン系触媒（トリエチレンジアミン、ビス（ジメチルアミノエチル）エーテル、Ｎ，Ｎ，Ｎ’，Ｎ’−テトラメチルヘキサンジアミン等）や、有機金属系触媒（オクチル酸錫、オレイン酸錫、ジブチル錫ジラウレート、ジブチル錫ジアセテート、テトラ−ｉ−プロポキシチタン、テトラ−ｎ−ブトキシチタン、テトラキス（２−エチルヘキシルオキシ）チタン等）が用いられる。
【０００４】
これら触媒の中で、アミン系触媒は一般的に泡（ガス）化触媒と称し水との相性が良い。そのため、ポリオールとポリイソシアネートの反応よりも水とポリイソシアネートの反応が促進されやすく、芳香族ポリ尿素が多く生成する。芳香族ポリ尿素はポリウレタンフォームの圧縮永久歪を悪化させる。特に温度４０℃湿度９５％のような高温高湿環境下でも圧縮永久歪が大きいという問題があった。
【０００５】
また、有機金属系触媒は、一般的に樹脂（ゲル）化触媒として、アミン系触媒と併用し用いられる。近年の環境保護の観点から、アミン系触媒のみの配合へ切り替わりつつある。
【０００６】
【非特許文献１】
東洋曹達研究報告第２８巻第１号（１９８４年）
【０００７】
【発明が解決しようとする課題】
本発明は、このような従来の画像形成装置部品用高分子材料からなる部材がもつ欠点を克服し、高温高湿下での圧縮永久歪、及び樹脂化に優れた画像形成装置部品用高分子材料、この材料を用いた画像形成装置部品及び画像形成装置を提供することを目的とするものである。
【０００８】
【課題を解決するための手段】
本発明者らは、前記目的を達成するために鋭意研究を重ねた結果、
ポリオールとポリイソシアネートと、水と、触媒とを含む組成物を反応させて得られる画像形成装置部品用高分子材料において、前記触媒を用いたときの、トルエンジイソシアネート（以下ＴＤＩ）とジエチレングリコール（以下ＤＥＧ）の反応速度を定数化した樹脂化定数をＫ１（Ｌ２／ｅｑ・ｍｏｌ・ｈｒ）、ＴＤＩと水（以下Ｈ２Ｏ）の反応速度を定数化した泡化定数をＫ２（Ｌ２／ｅｑ・ｍｏｌ・ｈｒ）とした場合、Ｋ２／Ｋ１×１０が５以下であることを特徴とする画像形成装置部品用高分子材料を用いた。そのような部材は、Ｋ２／Ｋ１×１０が５を超えるものに比べ相対的に泡化定数が小さいため、水とポリイソシアネートの反応よりも、ポリオールとポリイソシアネートの反応が促進され、芳香族ポリ尿素を生成し難いという特徴を持つ。そのため、高温高湿下での圧縮永久歪に優れ、電子写真装置等の画像形成装置用の部材として、好適であることを見出した。本発明は、かかる知見に基づいて完成したものである。
【０００９】
すなわち、本発明は、ポリオールと、ポリイソシアネートと、水と、触媒とを含む組成物を反応させて得られる画像形成装置部品用高分子材料において、前記触媒を用いたときの、ＴＤＩとＤＥＧの反応速度を定数化した樹脂化定数をＫ１（Ｌ２／ｅｑ・ｍｏｌ・ｈｒ）、ＴＤＩとＨ２Ｏの反応速度を定数化した泡化定数をＫ２（Ｌ２／ｅｑ・ｍｏｌ・ｈｒ）とした場合、Ｋ２／Ｋ１×１０が５以下であることを特徴とする画像形成装置部品用高分子材料を提供するものである。
【００１０】
なお、ＴＤＩとＤＥＧの反応速度を定数化した樹脂化定数Ｋ１（Ｌ２／ｅｑ・ｍｏｌ・ｈｒ）、ＴＤＩとＨ２Ｏの反応速度を定数化した泡化定数Ｋ２（Ｌ２／ｅｑ・ｍｏｌ・ｈｒ）は、東洋曹達研究報告第２８巻第１号（１９８４年）（非特許文献１）に記載された手法により求められる触媒定数である。
【００１１】
また、本発明は、前記画像形成装置部品用高分子材料を用いたことを特徴とする画像形成装置部品、及びこの画像形成装置部品を装着したことを特徴とする画像形成装置を提供するものである。
【００１２】
【発明の実施の形態】
ポリオールと、ポリイソシアネートと、水と、触媒とを含む組成物を反応させて得られる画像形成装置部品用高分子材料において、本発明者らは、トルエンジイソシアネート（以下ＴＤＩ）とジエチレングリコール（以下ＤＥＧ）の反応速度を定数化した樹脂化定数Ｋ１、及びＴＤＩと水（以下Ｈ２Ｏ）の反応速度を定数化した泡化定数Ｋ２に着目し、泡化反応の起きにくい触媒を発見した。
【００１３】
なお、ＴＤＩとＤＥＧの反応速度を定数化した樹脂化定数Ｋ１、及びＴＤＩとＨ２Ｏの反応速度を定数化した泡化定数Ｋ２は、東洋曹達研究報告第２８巻第１号（１９８４年）（非特許文献１）に記載された手法により求められる触媒定数である。以下、その算出法について説明する。
【００１４】
ＮＣＯ基とＯＨ基との反応が各々の濃度に一次であると仮定すると、ＮＣＯ基とＯＨ基の濃度が等しいので、以下の式（Ｉ）を満たす。
【００１５】
ｄｘ／ｄｔ＝ｋ（ａ−ｘ）２  ・・（Ｉ）
式（Ｉ）中、ｘは反応したＮＣＯ基あるいはＯＨ基の濃度（ｍｏｌ／Ｌ）、ａはＮＣＯ基あるいはＯＨ基の初期濃度（ｍｏｌ／Ｌ）、ｋは反応速度定数（Ｌ／ｍｏｌ・ｈｒ）、ｔは反応時間（ｈｒ）である。
【００１６】
（Ｉ）式に初期条件（ｔ＝０のときｘ＝０）を代入して積分すると、以下の式（ＩＩ）が得られる。
【００１７】
１／（ａ−ｘ）＝ｋｘ＋１／ａ  ・・（ＩＩ）
式（ＩＩ）における１／（ａ−ｘ）は、反応によって減少したＮＣＯ基あるいはＯＨ基の濃度の逆数であり、実測可能であるため、反応速度定数ｋを算出することができる。この反応速度定数ｋに関して以下の式（ＩＩＩ）が成り立つと仮定した時のＫｃを触媒定数とする。
【００１８】
ｋ＝ｋ０＋ＫｃＣ  ・・（ＩＩＩ）
式（ＩＩＩ）において、ｋは触媒濃度がＣ（ｍｏｌ／Ｌ）のときの反応速度定数（Ｌ／ｍｏｌ・ｈｒ）、ｋ０は無触媒での反応時の反応速度定数（Ｌ／ｍｏｌ・ｈｒ）、Ｋｃは触媒定数（Ｌ２／ｅｑ・ｍｏｌ・ｈｒ）である。
【００１９】
樹脂化定数Ｋ１は、ＴＤＩとＤＥＧの反応について上記の方法によって求めた触媒定数であり、泡化定数Ｋ２は、ＴＤＩとＨ２Ｏの反応について上記の方法によって求めた触媒定数である。
【００２０】
すなわち、上記樹脂化定数をＫ１（Ｌ２／ｅｑ・ｍｏｌ・ｈｒ）、上記泡化定数をＫ２（Ｌ２／ｅｑ・ｍｏｌ・ｈｒ）とした場合、Ｋ２／Ｋ１×１０が５以下である触媒を用いた画像形成装置部品用高分子材料は、高温高湿下での圧縮永久歪に優れ、電子写真装置等の画像形成装置用の部材として特に好ましいものである。好ましくは、０．４以上４以下である。
【００２１】
これら触媒の中でも、特に好ましいものは、泡化定数Ｋ２（Ｌ２／ｅｑ・ｍｏｌ・ｈｒ）が５以下であることを特徴とした画像形成装置部品用高分子材料である。すなわち、Ｋ２／Ｋ１×１０が５以下であっても、泡化定数Ｋ２（Ｌ２／ｅｑ・ｍｏｌ・ｈｒ）が５を超える触媒を使用した場合、ＴＤＩと水（Ｈ２Ｏ）の反応が、ＴＤＩとポリオールのそれよりも優先的に起こりやすく、芳香族ポリ尿素を生成しやすいからである。前記芳香族ポリ尿素は軟質フォームの圧縮永久歪を悪化させる。特に温度４０℃湿度９５％のような高温高湿環境下でも圧縮永久歪が大きい。
【００２２】
前記条件を満足する触媒としては、ビス（ジメチルアミノプロピル）メチルアミン、ビス（３−ジメチルアミノプロピル）−Ｎ，Ｎ−ジメチルプロパンジアミン、Ｎ−メチルモルホリン、Ｎ−エチルモルホリン、Ｎ，Ｎ−ジメチルアミノエチルモルホリン、１−イソブチル−２−メチルイミダゾール、Ｎ，Ｎ−ジメチルアミノエタノール、１，４−ジアザビシクロ［２，２，２］オクタンのジプロピレングリコール溶液などが挙げられる。これら触媒の中でも、ビス（ジメチルアミノプロピル）メチルアミン、若しくはビス（３−ジメチルアミノプロピル）−Ｎ，Ｎ−ジメチルプロパンジアミンを使用した画像形成装置部品用高分子材料は、高温高湿下での圧縮永久歪に優れ、電子写真装置等の画像形成装置用の部材として特に好ましいものである。これら触媒は単独で用いても良いし、本発明の効果が損なわれない範囲で、泡化定数Ｋ２（Ｌ２／ｅｑ・ｍｏｌ・ｈｒ）が５以下の触媒と適宜組み合せて用いることが出来る。２以上の触媒を組合せて使用する場合は、すべての触媒のＫ２／Ｋ１×１０が５以下であることが好ましい。
【００２３】
市販されている商品として、ビス（ジメチルアミノプロピル）メチルアミンは、商品名Ｐｏｌｙｃａｔ  ７７（三共エアプロダクツ社製）が挙げられ、下記の式（３）で表される。また、ビス（３−ジメチルアミノプロピル）−Ｎ，Ｎ−ジメチルプロパンジアミンは、商品名Ｐｏｌｙｃａｔ  ９（三共エアプロダクツ社製）が挙げられ、下記の式（４）で表される。
【００２４】
【化２】
2004292488.tif 000003
【００２５】
このような触媒は、ポリオール、ポリイソシアネート、水、触媒を含有する組成物に対し、０．０２〜１．００質量％に設定することが好ましい。
【００２６】
一方、前記触媒、ポリイソシアネートと反応させて画像形成装置部品用高分子材料を得るのに用いられるポリオールとしては、特に制限は無く、従来公知の各種ポリオールの中から、適宜選択して使用することが出来る。このポリオールの例としては、ポリエチレンアジペート、ポリブチレンアジペート、ポリヘキシレンアジペート、エチレンアジペートとブチレンアジペートとの共重合体、ダイマー酸系ポリオール、ヒマシ油系ポリオール、ポリカプロラクトンポリオール等のポリエステルポリオールや、ポリオキシアルキレングリコール等のポリエーテルポリオールが挙げられる。この中でも、分子量が２０００〜１００００のものを単独若しくは混合して用いることが好ましい。すなわち、２０００以上であると架橋密度が高くなるため、得られる画像形成装置部品用高分子材料の物性がより向上する傾向がみられる。また、１００００以下であるとポリオールの粘度がそれほど高くないので、反応時の作業性が良いという傾向がみられるからである。なお、上記ポリオールのうち、ポリエーテルポリオールを用いると、耐湿熱耐久性に優れた画像形成装置部品用高分子材料を得るのに好適である。更に、エチレンオキサイドを５モル％以上含有するポリエーテルポリオールを使用すると、反応性に優れ好ましい。また、あらかじめポリイソシアネートと重合させたプレポリマーとして用いても差し支えない。ポリオール成分としてポリエーテルポリオールを単独で用いることもできるが、他のポリオールと組み合せて使用することもできる。このとき、このポリオール成分中にポリエーテルポリオールが５０質量％以上含まれていることが好ましい。
【００２７】
前記ポリエーテルポリオールと組み合せる他のポリオールとしては、変性ポリエーテルポリオール、ポリエステルポリオールなどが挙げられる。なかでも、ポリエーテルポリオールの少なくとも一部をポリエーテルポリオール中でエチレン性不飽和単量体（アクリロニトリル、スチレン、メタクリル酸メチル、塩化ビニリデン等）の重合により変性した通称ポリマーポリオール（商品名：三井武田ケミカル）、エチレンオキサイドを６０〜９５モル％ランダム付加重合させたポリエーテルポリオールなどが挙げられる。これらのポリオールを一部併用することにより材料の湿熱耐久性を低下させることなく、通気性向上等を図ることが出来る。
【００２８】
一方、前記触媒、ポリオールと反応させて画像形成装置部品用高分子材料を得るのに用いられるポリイソシアネートとしては、特に制限は無く、従来公知の各種ポリイソシアネートの中から、適宜選択して使用することが出来る。このポリイソシアネートの例としては、ＴＤＩやジフェニルメタンジイソシアネート、それらの多量体混合物などの芳香族ポリイソシアネート及びその誘導体、ヘキサメチレンジイソシアネートなどの脂肪族ポリイソシアネート及びその誘導体、イソホロンジイソシアネートなどの脂環式ポリイソシアネート及びその誘導体などが挙げられる。前記誘導体としては、例えば、多核体、ポリオールなどで変性したウレタン変性物、ウレチジオン形成による二量体、イソシアヌレート変性物、カルボジイミド変性物、ウレトンイミン変性物、アロハネート変性物、ウレア変性物、ビュレット変性物などを挙げることが出来る。これらのポリイソシアネートの中で、ＴＤＩやジフェニルメタンジイソシアネートなどの芳香族ポリイソシアネート及びその誘導体を主成分とするものは、得られる画像形成装置部品用高分子材料からなる部材の低硬度化、湿熱耐久性を向上させるので好適である。
【００２９】
本発明においては、ＴＤＩやジフェニルメタンジイソシアネートなどの芳香族ポリイソシアネート及びその誘導体を一種用いても良く、二種以上を組み合せて用いても良い。また、所望により、本発明の目的が損なわれない範囲で、前記ＴＤＩやジフェニルメタンジイソシアネートなどの芳香族ポリイソシアネート及びその誘導体とともに、ヘキサメチレンジイソシアネートなどの脂肪族ポリイソシアネート、イソホロンジイソシアネートなどの脂環式ポリイソシアネート及びその誘導体を併用することが出来る。
【００３０】
これらポリイソシアネートの配合量としては特に制限は無いが、ＮＣＯインデックスが６０〜１２０％になるように配合量を設定することが好ましく、より好ましくは７０〜１０５％の範囲である。なお、ＮＣＯインデックスとは、（実際に配合したイソシアネート量／化学量論量のイソシアネート量）×１００で求められる値である。
【００３１】
本発明の高湿熱耐久性画像形成装置部品用高分子材料は、前記ポリオール、ポリイソシアネート、及び所望により用いられる整泡剤、触媒、水、その他助剤から製造される。整泡剤は、ポリジメチルシロキサンとＥＯ（エチレンオキサイド）／ＰＯ（プロピレンオキサイド）共重合物からの水溶性ポリエーテルシロキサン、スルホン化リシノール酸のナトリウム塩や、これらとポリシロキサン・ポリオキシアルキレンコポリマーとの混合物等が挙げられる。これらの整泡剤の中で、ポリジメチルシロキサンとＥＯ／ＰＯ共重合物からの水溶性ポリエーテルシロキサンが好適である。使用量は全ポリオール１００質量部に対して、０．１〜３質量部である。
【００３２】
水は、ポリイソシアネートと反応して炭酸ガスを発生することにより発泡剤として使用される。通常使用される量は、全ポリオール１００質量部に対して、０．１〜１０質量部が好ましく、さらに好ましくは、０．１〜５質量部である。また、クロロフルオロカーボン類（ＨＦＣ−１３４Ａ等）、炭化水素（シクロペンタン等）、その他の発泡剤を助剤として水と併用しても本発明の主旨を損なうものではない。
【００３３】
その他助剤として、架橋剤、難燃剤、着色剤、紫外線吸収剤、老化防止剤、酸化防止剤、導電性付与剤等が挙げられる。これらのその他助剤を必要に応じて添加しても何等本発明の主旨を損なうものではない。
【００３４】
本発明の画像形成装置部品用高分子材料の製造方法については、特に制限は無く常法によれば良い。その一例を示せば次の通りである。まず、前記のポリオール、ポリイソシアネート、触媒、及び所望により用いられる整泡剤、水、その他助剤などを均質に混合した後、加熱して反応硬化させることにより、本発明の画像形成装置部品用高分子材料が得られる。原料を混合する際の温度や時間については特に制限は無いが、混合温度は、通常１０〜９０℃、好ましくは２０〜６０℃の範囲であり、混合時間は、通常１秒〜１０分間、好ましくは３秒〜５分間程度である。また、加熱して反応硬化させる際、従来公知の方法により、発泡させることにより、ポリウレタンフォームからなる画像形成装置部品用高分子材料を作製することが出来る。ここでの発泡方法については特に制限は無く、発泡剤を用いる方法、機械的な撹拌により気泡を混入する方法など、いずれの方法をも用いることが出来る。なお、発泡倍率は、適宜定めればよく、特に制限はない。
【００３５】
本発明の画像形成装置部品は、このようにして得られた画像形成装置部品用高分子材料を用いたものであって、例えば該画像形成装置部品がローラである場合には、通常、鉄にメッキを施したものやステンレス鋼などからなる芯金を、前記の画像形成装置部品用高分子材料で被覆することにより製造される。用途によっては、導電性付与剤を添加してもよいし、導電性や半導電性、或いは絶縁性の塗料により、その外側を塗装してもよい。本発明の画像形成装置部品は、その用途については特に制限は無いが、例えば帯電用部材、現像用部材、転写用部材、トナー供給用部材及びクリーニング用部材などに装着してなるものである。
【００３６】
金属部材とポリウレタンフォームの接合方法については特に制限は無いが、金属部材を予めモールド（成形型）内部に配設しておきポリウレタンフォームとなる組成物を注型硬化する方法や、ポリウレタンフォームを所定の形状に成形した後接着する方法などを用いることが出来る。どちらの方法でも、必要に応じて金属部材とポリウレタンフォームの間に接着層を設けることが出来、この接着層としては、接着剤やホットメルトシートなどの公知の材料を用いることが出来る。本発明のポリウレタンフォームの形成方法としては特に制限は無く、公知の方法、例えば前述した所定の形状のモールドに注型する方法のほかに、ブロックから切削加工により、所定の寸法に切り出す方法、研磨処理により所定の寸法にする方法、或いはこれらの方法を適宜組み合せる方法などを用いることが出来る。本発明のポリウレタンフォームを用いた画像形成装置部品の種類としては特に制限は無いが、帯電ローラ、現像ローラ、トナー供給ローラ、転写ローラなどを挙げることが出来る。
【００３７】
図１は、本発明の画像形成装置部品をトナー供給ローラとして装着した電子写真方式の画像形成装置の一例を示す説明図であって、本発明に係るトナー供給ローラ３と静電潜像を保持した画像形成体１との間に現像ローラ２がその外周面を画像形成体１の表面に近接させた状態で配設され、かつ画像形成体１に紙などの記録媒体８を介して、転写ローラ５を当接させた構造を示している。トナー供給ローラ３、現像ローラ２及び画像形成体１を矢印方向に回転させることにより、トナーがトナー供給ローラ３により、現像ローラ２の表面に供給され、層規制ブレード４によって均一な薄層に整えられた後、画像形成体１上の潜像に付着し、該潜像が可視化される。そして画像形成体１と転写ローラ５との間に電界を発生させることにより、画像形成体１上のトナー画像を記録媒体８に転写させる。また、６はクリーニングブレードであり、このクリーニングブレード６により、転写後に画像形成体１表面に残留するトナーが除去される。なお、７は帯電ローラである。
【００３８】
【実施例】
次に、本発明を実施例によりさらに詳しく説明するが、本発明は、これらの例によってなんら限定されるものではない。
（実施例１〜７、比較例１〜４）
まず、表１、２に示す組成のポリオール成分（ポリオール、整泡剤、触媒、水を混合したもの）、およびポリイソシアネートを液温２５℃に調整した。そして、両液を、表１、２に記載のＮＣＯインデックスとなるように配合し、撹拌羽根で５秒撹拌した後、４０℃に温調したトナー供給ロール用成形型に注入して、６０℃で３０分熱処理することで、トナー供給ロールを製造し、下記の物性を評価した。なお、芯金としては、直径５ｍｍ、長さ２７０ｍｍの芯金（材質：ＳＵＳ３０４）を用いた。製造したトナー供給ロールは、上記芯金の周囲に上記の手法でポリウレタンフォーム層を形成させた構造となっており、トナー供給ロールの直径は１６ｍｍである。
（硬度）
図２（ａ）及び（ｂ）に示される如く、製造したトナー供給ロールを、その両端の芯金部分において支持し、そしてそのトナー供給ロールのポリウレタンフォーム層を５０ｍｍ幅（厚さ：１０ｍｍ）の板状押圧面を有する治具にて、１０ｍｍ／ｍｉｎの速度で押圧したときの、１ｍｍ変位（圧縮）時の荷重（ｇｆ）を硬度の指標として評価した。その数値が大きくなるほど、ポリウレタンフォーム層の硬さが高い、すなわち硬いことを示している。
【００３９】
測定ポイントは、図示の如く、周方向の９０度毎に４ヶ所を測定した平均値である。上記の荷重は、４０〜４００ｇｆであることが好ましい。
（湿熱永久歪）
図３（ａ）及び（ｂ）に示される如く、トナー供給ロールを、その両端の芯金部分において支持し、そしてそのポリウレタンフォーム層に、φ１６ｍｍの円筒状の鉄棒（スリーブ）を押し当て、ポリウレタンフォーム層を１．５ｍｍ変位（圧縮）させた状態で、温度５０℃湿度９５％下に７２時間放置し、取り出し解放後３０分経過した後の復元度合い（圧縮永久歪率）を下記式にて評価した。
【００４０】
ＣＳ＝（ｔ０−ｔ１）／１．５×１００
ＣＳ：圧縮永久歪率（％）、ｔ０：初めの成形品の半径（ｍｍ）、ｔ１：試験後の成形品の半径（ｍｍ）。圧縮永久歪は、１５％以下であることが好ましい。
【００４１】
【表１】
2004292488.tif 000004
【００４２】
配合量＝質量部
【００４３】
【表２】
2004292488.tif 000005
【００４４】
配合量＝質量部
１）  三井武田ケミカル（株）製ポリエーテルポリオール、ＯＨ価２８、エチレンオキサイドを末端に約１５％含有
２）  三井武田ケミカル（株）製ポリエーテルポリオール、ＯＨ価４０、エチレンオキサイドを末端に約１９％含有
３）  三井武田ケミカル（株）製ポリマーポリオール、ＯＨ価２８
４）  三井武田ケミカル（株）製ＴＤＩとジフェニルメタンジイソシアネートの混合体、ＮＣＯ：４５％
５）  三井武田ケミカル（株）製ＴＤＩとジフェニルメタンジイソシアネートの混合体、ＮＣＯ：４０％
６）  三井武田ケミカル（株）製ジフェニルメタンジイソシアネート、ＮＣＯ：３１％
７）  日本ポリウレタン（株）製ＴＤＩ、ＮＣＯ：４８％
８）  日本ユニカー（株）製シリコーン整泡剤
９）  三共エアプロダクツ（株）製アミン触媒（Ｋ１＝３．８、Ｋ２＝１．１６、Ｋ２／Ｋ１×１０＝３．０５）
１０）  三共エアプロダクツ（株）製アミン触媒（Ｋ１＝０．３７、Ｋ２＝０．１、Ｋ２／Ｋ１×１０＝２．７０）
１１）  三共エアプロダクツ（株）製アミン触媒（Ｋ１＝３．０７、Ｋ２＝０．２３、Ｋ２／Ｋ１×１０＝０．７５）
１２）  三共エアプロダクツ（株）製アミン触媒（Ｋ１＝３．６３、Ｋ２＝０．４８、Ｋ２／Ｋ１×１０＝１．３２）
１３）  三共エアプロダクツ（株）製アミン触媒（Ｋ１＝２．９９、Ｋ２＝１１．７、Ｋ２／Ｋ１×１０＝３９．１）
前記表１、２の結果から、実施例品は、泡化よりも樹脂化が優先されるため、いずれも良好な湿熱永久歪を示す。本発明の泡化よりも樹脂化に優れる触媒を使用した画像形成装置部品用高分子材料は、良好な湿熱永久歪を示す。これに対し、比較例品は、泡化が優先され芳香族ポリ尿素が大量に生成されているものと思われ、いずれの湿熱永久歪も２０％以上となり良好ではない。
【００４５】
【発明の効果】
高温高湿下での圧縮永久歪の優れた画像形成装置部品用高分子材料、この材料を用いた画像形成装置部品及び画像形成装置を提供することが出来る。
【図面の簡単な説明】
【図１】本発明の画像形成装置部品をトナー供給ローラとして装着した電子写真方式の画像形成装置の一例を示す説明図である。
【図２】トナー供給ロールのポリウレタンフォーム層の硬度の測定方法を示す説明図であって、（ａ）は平面図、（ｂ）は側面図である。
【図３】トナー供給ロールのポリウレタンフォーム層の湿熱永久歪の測定方法を示す説明図であって、（ａ）は平面図、（ｂ）は側面図である。
【符号の説明】
１．画像形成体
２．現像ローラ
３．トナー供給ローラ
４．層規制ブレード
５．転写ローラ
６．クリーニングブレード
７．帯電ローラ
８．記録媒体
９．スキン層
１０．芯金
１１．ポリウレタンフォーム層
１２．芯金支持部
１３．スリーブ
１４．圧縮永久歪治具
１５．解放後のフォーム凹み
【図１】
2004292488.tif 000007
【図２】
2004292488.tif 000008
【図３】
2004292488.tif 000009